(57)【要約】【課題】  トナー表面へのワックスのブリードが抑制され、保存性および帯電性が優れたトナーを提供する。【解決手段】  樹脂及びワックスを有するトナー粒子を有するトナーであって、樹脂の８０質量％以上が非晶性成分であり、ワックスは、４価以上８価以下のアルコールと脂肪族モノカルボン酸とのエステル、又は４価以上８価以下のカルボン酸と脂肪族モノアルコールとのエステル、であり、トナー中におけるワックスの結晶化度が７２．０％以上であることを特徴とするトナー。【選択図】  なし【特許請求の範囲】
【請求項１】
樹脂及びワックスを含有するトナー粒子を有するトナーであって、
前記樹脂の８０質量％以上が非晶性成分であり、
前記ワックスは、４価以上８価以下のアルコールと脂肪族モノカルボン酸とのエステル、又は４価以上８価以下のカルボン酸と脂肪族モノアルコールとのエステル、であり、
下記式で示されるトナー中における前記ワックスの結晶化度が７２．０％以上であることを特徴とするトナー。
結晶化度（％）＝（Ｑ１／（Ｑ２×Ｗ１））×１００
（式中、
Ｑ１は、前記トナーの示差走査熱量分析における、トナー中のワックス起因の吸熱量（Ｊ／ｇ）を示す。
Ｑ２は、前記ワックスの示差走査熱量分析における、ワックス単体の吸熱量（Ｊ／ｇ）を示す。
Ｗ１は、トナーの全質量に対する前記ワックスの含有比率（質量％）を示す。）
【請求項２】
前記非晶性成分が、スチレンアクリル樹脂及び芳香族ポリエステルの少なくとも一方である請求項１に記載のトナー。
【請求項３】
前記ワックスの数平均分子量（Ｍｎ）が、９００以上３０００以下である請求項１または２に記載のトナー。
【請求項４】
前記ワックスが、
４価以上８価以下のアルコールと炭素数１２以上３０以下の脂肪族モノカルボン酸とのエステル、又は
４価以上８価以下のカルボン酸と炭素数１２以上３０以下の脂肪族モノアルコールとのエステルである請求項１〜３いずれか１項に記載のトナー。
【請求項５】
前記４価以上８価以下のアルコールが、ペンタエリトリトール、ジペンタエリトリトール、又はトリペンタエリトリトールである請求項１〜４いずれか１項に記載のトナー。
【請求項６】
透過型電子顕微鏡で観察される前記トナーの断面において、前記ワックスが、トナー粒子中で５個以上のワックスのドメインを有する請求項１〜５いずれか１項に記載のトナー。
【請求項７】
樹脂及びワックスを含有するトナー粒子を有するトナーの製造方法であって、
前記製造方法は、下記（ｉ）または（ｉｉ）の曝露処理工程を含み、
（ｉ）樹脂及びワックスを含有する処理前のトナー粒子に二酸化炭素を曝露してトナー粒子を得る工程；
（ｉｉ）樹脂及びワックスを含有するトナー粒子並びに外添剤を有する処理前のトナーに二酸化炭素を曝露してトナーを得る工程；
前記曝露処理工程の二酸化炭素の温度が１０℃以上６０℃以下、圧力が１．０ＭＰａ以上３．５ＭＰａ以下であり、
前記樹脂の８０質量％以上が非晶性成分であり、
前記ワックスは、４価以上８価以下のアルコールと脂肪族モノカルボン酸とのエステル、又は４価以上８価以下のカルボン酸と脂肪族モノアルコールとのエステル、であることを特徴とするトナーの製造方法。
【発明の詳細な説明】
【技術分野】
【０００１】
本発明は、電子写真法、静電記録法およびトナージェット法のような画像形成方法に用いられるトナーおよびトナーの製造方法に関する。
【背景技術】
【０００２】
静電潜像を現像する画像形成方法は、複写機、複合機、プリンターに適用されている。この画像形成方法について、トナー画像を紙などの転写材に定着する方法には、種々の方法が開発されている。例えば、熱ローラーと加圧ローラーによってトナー画像を転写材に定着させる熱ローラー定着法や、フィルムを介して加熱体に加圧部材を密着させてトナー画像を転写材に定着させるフィルム定着法がある。これらの定着方法は、熱ローラーやフィルムの表面と転写材上のトナー画像とが接触するため、トナー画像を転写材上に融着させる際の熱効率が良好であり、迅速に定着を行うことができる。そのため、これらの定着方法は複合機やプリンターにおいて広く採用されている。
【０００３】
しかしながら、上記の定着方法は、オフセット現象が生じることがあった。この現象は、熱ローラーやフィルムなどの定着部材の表面とトナーとが溶融状態で接触する際に、トナーの一部がこれら定着部材の表面に付着してしまい、次の転写材にこの熱ローラーやフィルムに付着したトナーが再転移する現象である。
【０００４】
このような課題に対し、特許文献１では、トナー粒子中に多官能エステル化合物などのワックスを含有させ、オフセット現象を抑制したトナーが提案されている。この方法により、定着温度の低温領域から高温領域に至るまでワックスの離型効果が維持するため、オフセット現象の低減や、広い温度領域において安定した定着性を有することができることが記載されている。
【先行技術文献】
【特許文献】
【０００５】
【特許文献１】特開２００１−１４７５５０号公報
【発明の概要】
【発明が解決しようとする課題】
【０００６】
しかしながら、近年、複合機やプリンターの普及ともに使用される環境が広まっており、さまざまな環境に対して安定した画像品質が求められるようになっている。本発明者らの検討の結果、特許文献１に記載のトナーは、高温高湿環境下においてトナー表面へのワックスの染み出し（ブリードともいう）に伴うトナー同士の合一が生じやすいことがわかった。またトナーの合一まで至らない条件であってもワックスの染み出しによる帯電特性の悪化による画像不良が発生しやすいことがわかった。そのため、幅広い定着可能領域を維持しつつも、さまざまな環境に対して安定した画像品質が得られるトナーが求められている。
【０００７】
本発明の目的は、トナー表面へのワックスのブリードが抑制され、保存性および帯電性が優れたトナーおよびトナーの製造方法を提供することである。
【課題を解決するための手段】
【０００８】
本発明は、樹脂及びワックスを含有するトナー粒子を有するトナーであって、
前記樹脂の８０質量％以上が非晶性成分であり、
前記ワックスは、４価以上８価以下のアルコールと脂肪族モノカルボン酸とのエステル、又は４価以上８価以下のカルボン酸と脂肪族モノアルコールとのエステル、であり、
下記式で示されるトナー中における前記ワックスの結晶化度が７２．０％以上であることを特徴とするトナーに関する。
【０００９】
結晶化度（％）＝（Ｑ１／（Ｑ２×Ｗ１））×１００
（式中、
Ｑ１は、前記トナーの示差走査熱量分析における、トナー中のワックス起因の吸熱量（Ｊ／ｇ）を示す。
Ｑ２は、前記ワックスの示差走査熱量分析における、ワックス単体の吸熱量（Ｊ／ｇ）を示す。
Ｗ１は、トナーの全質量に対する前記ワックスの含有比率（質量％）を示す。）
また、本発明は、樹脂及びワックスを含有するトナー粒子を有するトナーの製造方法であって、
前記製造方法は、下記（ｉ）または（ｉｉ）の曝露処理工程を含み、
（ｉ）樹脂及びワックスを含有する処理前のトナー粒子に二酸化炭素を曝露してトナー粒子を得る工程；
（ｉｉ）樹脂及びワックスを含有するトナー粒子並びに外添剤を有する処理前のトナーに二酸化炭素を曝露してトナーを得る工程；
前記曝露処理工程の二酸化炭素の温度が１０℃以上６０℃以下、圧力が１．０ＭＰａ以上３．５ＭＰａ以下であり、
前記樹脂の８０質量％以上が非晶性成分であり、
前記ワックスは、４価以上８価以下のアルコールと脂肪族モノカルボン酸とのエステル、又は４価以上８価以下のカルボン酸と脂肪族モノアルコールとのエステル、であることを特徴とするトナーの製造方法に関する。
【発明の効果】
【００１０】
本発明によれば、トナー表面へのワックスのブリードが抑制され、保存性および帯電性に優れたトナーおよびトナーの製造方法を提供することができる。
【図面の簡単な説明】
【００１１】
【図１】加圧保持装置の一例を示す概略図
【発明を実施するための形態】
【００１２】
以下に、本発明の実施様態を具体的に説明する。
【００１３】
本発明のトナーは、樹脂及びワックスを含有するトナー粒子を有するトナーであり、樹脂の８０質量％以上が非晶性成分である。ワックスが、４価以上８価以下のアルコールと脂肪族モノカルボン酸とのエステル、又は４価以上８価以下のカルボン酸と脂肪族モノアルコールとのエステルである。そして、下記式で示されるトナー中におけるワックスの結晶化度が７２．０％以上であることを特徴とする。
結晶化度（％）＝（Ｑ１／（Ｑ２×Ｗ１））×１００
式中、Ｑ１は、トナーの示差走査熱量分析における、トナー中のワックス起因の吸熱量（Ｊ／ｇ）を示す。Ｑ２は、ワックスの示差走査熱量分析における、ワックス単体の吸熱量（Ｊ／ｇ）を示す。Ｗ１は、トナーの全質量に対するワックスの含有比率（質量％）を示す。
【００１４】
本発明者らは、トナー中でのワックスの結晶化度を上記範囲以上に高めたワックスを含有することで、幅広い定着温度領域を維持しつつ、さらに保存性、帯電性にも優れたトナーが得られることを見出した。
【００１５】
具体的には、本発明のワックスは、４価以上８価以下のアルコールと脂肪族モノカルボン酸とのエステル、又は４価以上８価以下のカルボン酸と脂肪族モノアルコールとのエステルである。このようなワックスを用いると、低温定着性および高温定着性に優れた特性が得られる。上記のワックスは、一般的に知られているワックスの中でも比較的大きな分子量を有するワックスに分類される。このような大きな分子量もつワックスは、高温時のオフセットに対して特に有効な効果が得られる。その一方で、このワックスは構造の歪さに起因すると推察される結晶化度の低下がトナー中で起こりやすい。トナー中において低結晶化状態で存在するワックスは、長期に亘って徐々にトナー表面へブリードし、保存性の低下やカブリなどの画像弊害が起こす原因となる。特に、高温高湿環境においてこのような現象が顕著に起こりやすくなる。
【００１６】
また、本発明のトナーは、樹脂の８０質量％以上が非晶性成分であり、ワックスの造核部位となりうる部分が少ない樹脂を多く含んでいるため、ワックスのブリードがより起こりやすくなってしまう。そのようなトナーにおいて、トナー中のワックスの結晶化度を上記範囲に高めたワックスを有することにより、幅広い定着温度領域を維持しつつも、保存性、帯電性に優れたトナーが得られることを見出した。具体的には、トナー中におけるワックスの結晶化度が７２．０％以上である。上記ワックスの結晶化度が７２．０％以上であると、トナー中においてワックスの低結晶化が抑制され、長期に亘ってトナー表面へワックスがブリードすることが抑制される。上記ワックスの結晶化度が７２．０％未満であると、トナー中において低結晶化状態のワックスが多く存在し、長期に亘ってトナー表面へワックスがブリードしやすい。より好ましくは、トナー中におけるワックスの結晶化度が８０．０％以上である。
【００１７】
トナー中のワックスの結晶化度を上記範囲にする方法としては、後述の高圧二酸化炭素で曝露処理する方法などが挙げられる。
【００１８】
ワックスの数平均分子量（Ｍｎ）は、９００以上３０００以下であることが好ましい。９００以上であれば機械的強度が十分に得られるため耐久性に優れ、３０００以下であれば樹脂への相溶性も得られるため低温定着性に優れる。
【００１９】
本発明のワックスは、４価以上８価以下のアルコールと脂肪族モノカルボン酸とのエステル、又は４価以上８価以下のカルボン酸と脂肪族モノアルコールとのエステルである。
【００２０】
４価以上８価以下のアルコールとしては、ペンタエリトリトール、ジペンタエリトリトール、トリペンタエリトリトール、ポリグリセリンなど公知のポリオールが挙げられる。好ましくは、ペンタエリトリトール、ジペンタエリトリトール、トリペンタエリトリトールである。
【００２１】
脂肪族モノアルコールとしては、１−オクタノール、１−ノナノ―ル、１−デカノ―ル、ウンデシルアルコール、ラウリルアルコール、トリデシルアルコール、ミリスチルアルコール、ペンタデシルアルコール、セタノール、パルミトレイルアルコール、１−ヘプタデカノール、ステアリルアルコール、イソステアリルアルコール、エライジルアルコール、オレイルアルコール、リノレイルアルコール、エライドリノレイルアルコール、リノレニルアルコール、エライドリノレニルアルコール、リシノレイルアルコール、ノナデシルアルコール、アラキジルアルコール、ヘンエイコサノール、ベヘニルアルコール、エルシルアルコール、リグノセリルアルコール、セリルアルコール、１−ヘプタコサノール、モンタニルアルコール、１−ノナコサノール、ミリシルアルコール、１−ドトリアコンタノール、ゲジルアルコールなどが挙げられる。その中でも、炭素数１２以上３０以下の脂肪族モノアルコールが好ましい。炭素数が１２以上であると、高温オフセット性が良好となる。
【００２２】
４価以上８価以下のカルボン酸としては、ピロメリット酸、メリット酸、シクロヘキサンテトラカルボン酸、シクロヘキサンヘキサカルボン酸などが挙げられる。
【００２３】
脂肪族モノカルボン酸としては、オクタン酸、ノナン酸、デカン酸、ウンデカン酸、ラウリン酸、トリデシル酸、ミリスチン酸、ペンタデシル酸、パルミチン酸、ヘプタデカン酸、ステアリン酸、ナノデシル酸、アラキジン酸、イコサン酸、ベヘン酸、トリコサン酸、グリノセリン酸、ペンタコサン酸、セロチン酸、ヘプタコサン酸、モンタン酸、ナノコサン酸、メリシン酸、ヘントリアンコンタン酸、ドトリアンコンタン酸、トリトリアンコンタン酸、テトラトリアンコンタン酸などが挙げられる。その中でも、脂肪族モノアルコールと同様、炭素数１２以上３０以下の脂肪族モノカルボン酸が好ましい。炭素数が１２以上であると、高温オフセット性が良好となる。
【００２４】
本発明においては、トナー中のワックスの分布状態を制御することが好ましい。具体的には、透過型電子顕微鏡で観察されるトナーの断面において、ワックスはトナー中で５個以上のワックスのドメインを有することが好ましい。ワックスがトナー中で複数個のドメインとなっていることで、定着時にトナー表面へワックスが染み出し易くなり十分な離型性が得られやすくなるため、より高温オフセット性が良好となる。ワックスのドメインの個数は、後述の方法により算出する。
【００２５】
樹脂は非晶性成分が本発明の規定を満たすものであればいずれの樹脂を用いることが可能である。なお、非晶性成分とは、示差走査熱量測定において、明確な吸熱ピークを示さないものである。非晶性成分として、好ましくはスチレンアクリル樹脂及び芳香族ポリエステルの少なくとも一方である。
【００２６】
スチレンアクリル樹脂としては、下記に挙げる重合性単量体をラジカル重合した樹脂を用いることができる。重合性単量体としては、スチレン、α−メチルスチレン、β−メチルスチレン、ｏ−メチルスチレン、ｍ−メチルスチレン、ｐ−メチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、および、ｐ−フェニルスチレンのようなスチレン誘導体類；
メチルアクリレート、エチルアクリレート、ｎ−プロピルアクリレート、ｉｓｏ−プロピルアクリレート、ｎ−ブチルアクリレート、ｉｓｏ−ブチルアクリレート、ｔｅｒｔ−ブチルアクリレート、ｎ−アミルアクリレート、ｎ−ヘキシルアクリレート、２−エチルヘキシルアクリレート、ｎ−オクチルアクリレート、ｎ−ノニルアクリレート、シクロヘキシルアクリレート、ベンジルアクリレート、ジメチルフォスフェートエチルアクリレート、ジエチルフォスフェートエチルアクリレート、ジブチルフォスフェートエチルアクリレート、および、２−ベンゾイルオキシエチルアクリレートのようなアクリル系重合性単量体類；
メチルメタクリレート、エチルメタクリレート、ｎ−プロピルメタクリレート、ｉｓｏ−プロピルメタクリレート、ｎ−ブチルメタクリレート、ｉｓｏ−ブチルメタクリレート、ｔｅｒｔ−ブチルメタクリレート、ｎ−アミルメタクリレート、ｎ−ヘキシルメタクリレート、２−エチルヘキシルメタクリレート、ｎ−オクチルメタクリレート、ｎ−ノニルメタクリレート、ジエチルフォスフェートエチルメタクリレート、および、ジブチルフォスフェートエチルメタクリレートのようなメタクリル系重合性単量体類が挙げられる。
【００２７】
スチレンアクリル樹脂の重合性単量体としては、多官能性重合性単量体を用いてもよい。具体的には、エチレングリコールジアクリレート、ジエチレングリコールジアクリレート、トリエチレングリコールジアクリレート、テトラエチレングリコールジアクリレート、ポリエチレングリコールジアクリレート、１，６−ヘキサンジオールジアクリレート、ネオペンチルグリコールジアクリレート、トリプロピレングリコールジアクリレート、ポリプロピレングリコールジアクリレート、２，２’−ビス（４−（アクリロキシジエトキシ）フェニル）プロパン、トリメチロールプロパントリアクリレート、テトラメチロールメタンテトラアクリレート、エチレングリコールジメタクリレート、ジエチレングリコールジメタクリレート、トリエチレングリコールジメタクリレート、テトラエチレングリコールジメタクリレート、ポリエチレングリコールジメタクリレート、１，３−ブチレングリコールジメタクリレート、１，６−ヘキサンジオールジメタクリレート、ネオペンチルグリコールジメタクリレート、ポリプロピレングリコールジメタクリレート、２，２’−ビス（４−（メタクリロキシジエトキシ）フェニル）プロパン、２，２’−ビス（４−（メタクリロキシポリエトキシ）フェニル）プロパン、トリメチロールプロパントリメタクリレート、テトラメチロールメタンテトラメタクリレート、ジビニルベンゼン、ジビニルナフタリン、および、ジビニルエーテル、グリシジルアクリレート、グリシジルメタクリレート、４，４’−ジビニルビフェニルが挙げられる。
【００２８】
芳香族ポリエステルとしては、下記に挙げる酸成分単量体とアルコール成分単量体とを縮合重合した樹脂を用いることができる。酸成分単量体としては、テレフタル酸、イソフタル酸、フタル酸、フマル酸、マレイン酸、マロン酸、コハク酸、グルタル酸、アジピン酸、ピメリン酸、スベリン酸、アゼライン酸、セバシン酸、しょうのう酸、シクロヘキサンジカルボン酸、および、トリメリット酸が挙げられる。
【００２９】
アルコール成分単量体としては、エチレングリコール、ジエチレングリコール、トリエチレングリコール、１，２−プロピレングリコール、１，３−プロピレングリコール、１，４−ブタンジオール、ネオペンチルグリコール、１，４−ビス（ヒドロキシメチル）シクロヘキサンのアルキレングリコール類およびポリアルキレングリコール類、ビスフェノールＡ、水素添加ビスフェノール、ビスフェノールＡのエチレンオキサイド付加物、ビスフェノールＡのプロピレンオキサイド付加物、グリセリン、トリメチロールプロパン、および、ペンタエリトリトールが挙げられる。芳香族ポリエステルは、酸成分単量体またはアルコール成分単量体の少なくとも一方に芳香族単量体が含まれている。
【００３０】
単量体は二種以上組み合わせて使用することが、トナーの現像特性および耐久性の観点から好ましい。
【００３１】
本発明に係るトナーを製造するための製造方法は、どのような製造方法であっても構わないが、懸濁重合法、乳化重合法および溶解懸濁法（懸濁造粒法）のような水系媒体中で重合性単量体組成物を造粒するトナー粒子の製造方法によって得ることが好ましい。
【００３２】
以下、本発明に用いられるトナーの製造方法の中で最も好適な懸濁重合法を用いて、トナーの製造方法を説明する。
【００３３】
樹脂を形成しうる重合性単量体、ワックスおよび、必要に応じて、着色剤などその他の添加物を、分散機に依って均一に溶解または分散させ、これに重合開始剤を溶解し、重合性単量体組成物を調製する。次に、重合性単量体組成物を分散安定剤含有の水系媒体中に分散して懸濁液を調整する（造粒工程）。重合性単量体組成物の液滴中の重合性単量体を重合し、トナー粒子分散液を得る（重合工程）。分散機としては、ホモジナイザー、ボールミル、コロイドミル、超音波分散機などが挙げられる。
【００３４】
重合工程が終了したトナー粒子分散液中から未反応の重合性単量体などを除去するために、揮発成分除去工程を行ってもよい。揮発成分除去工程はトナー粒子分散液を撹拌手段が設置された撹拌槽で加熱、撹拌することによって行う。揮発成分除去工程時の加熱条件は重合性単量体など除去したい成分の蒸気圧を考慮し適宜調節される。揮発成分除去工程は常圧又は減圧下で行うことができる。
【００３５】
トナー粒子表面に付着した分散安定剤を除去する目的で、トナー粒子分散液を酸又はアルカリで処理してもよい。トナー粒子から分散安定剤を除去した後、一般的な固液分離法によりトナー粒子を水系媒体と分離するが、酸又はアルカリ、及びそれらに溶解した分散安定剤成分を完全に取り除くため、再度水を添加してトナー粒子を洗浄することが好ましい。この洗浄工程を何度か繰り返し、十分な洗浄が行われた後に、再び固液分離してトナー粒子を得ることができる。得られたトナー粒子は必要であれば公知の乾燥手段により乾燥してもよい（固液分離工程、洗浄工程及び乾燥工程）。
【００３６】
一方、溶解懸濁法においてトナー粒子を得る場合には、有機溶媒に、樹脂及びワックス、並びに必要に応じて、着色剤、及び荷電制御剤等その他材料を均一に溶解又は分散して樹脂溶液を調製する。得られた樹脂溶液を水系媒体中に分散して造粒し、造粒された粒子中に含有される有機溶媒を除去して、所望の粒径を有するトナー粒子を得る。得られたトナー粒子は、前記の懸濁重合法と同様の方法で、洗浄工程、乾燥工程を行うことができる。
【００３７】
溶解懸濁法における樹脂溶液に用いる有機溶媒は、結着樹脂、ワックスなどトナー粒子の原材料となるものと相溶するものであれば特に限定されるものではないが、溶媒除去の観点から水の沸点以下でもある程度の蒸気圧があるものが好ましい。例えばトルエン、キシレン、酢酸エチル、酢酸ブチル、メチルエチルケトン、メチルイソブチルケトンなどを用いることができる。
【００３８】
重合開始剤は、重合性単量体中に他の添加剤を添加するときに同時に加えてもよいし、水系媒体中に懸濁する直前に混合してもよい。また、造粒直後、重合反応を開始する前に重合性単量体あるいは溶媒に溶解した重合開始剤を加えてもよい。
【００３９】
本発明に用いることができる重合開始剤としては、有機過酸化物系開始剤やアゾ系重合開始剤が挙げられる。有機過酸化物系開始剤としては、以下のものが挙げられる。ベンゾイルパーオキサイド、ラウロイルパーオキサイド、ジ−α−クミルパーオキサイド、２，５−ジメチル−２，５−ビス（ベンゾイルパーオキシ）ヘキサン、ビス（４−ｔ−ブチルシクロヘキシル）パーオキシジカーボネート、１，１−ビス（ｔ−ブチルパーオキシ）シクロドデカン、ｔ−ブチルパーオキシマレイン酸、ビス（ｔ−ブチルパーオキシ）イソフタレート、メチルエチルケトンパーオキサイド、ｔｅｒｔ−ブチルパーオキシ−２−エチルヘキサノエート、ジイソプロピルパーオキシカーボネート、クメンヒドロパーオキサイド、２，４−ジクロロベンゾイルパーオキサイド、および、ｔｅｒｔ−ブチル−パーオキシピバレートなどである。
【００４０】
アゾ系重合開始剤としては、２，２’−アゾビス−（２，４−ジメチルバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、および、アゾビスメチルブチロニトリルなどが挙げられる。
【００４１】
また、重合開始剤として、酸化性物質と還元性物質とを組み合わせたレドックス系開始剤を用いることもできる。酸化性物質としては、過酸化水素、過硫酸塩（ナトリウム塩、カリウム塩、および、アンモニウム塩）の無機過酸化物、および、４価のセリウム塩の酸化性金属塩が挙げられる。還元性物質としては還元性金属塩（２価の鉄塩、１価の銅塩、および、３価のクロム塩）、アンモニア、低級アミン（メチルアミン、および、エチルアミンのような炭素数１〜６程度のアミン）、ヒドロキシルアミンのようなアミノ化合物、チオ硫酸ナトリウム、ナトリウムハイドロサルファイト、亜硫酸水素ナトリウム、亜硫酸ナトリウム、および、ナトリウムホルムアルデヒドスルホキシレートの還元性硫黄化合物、低級アルコール（炭素数１〜６）、アスコルビン酸またはその塩、および低級アルデヒド（炭素数１〜６）が挙げられる。
【００４２】
重合開始剤は、１０時間半減期温度を参考に選択され、単独または混合して利用される。重合開始剤の添加量は、目的とする重合度により変化するが、一般的には重合性単量体１００．０質量部に対し０．５質量部以上２０．０質量部以下が添加される。
また、重合度を制御するため公知の連鎖移動剤、および、重合禁止剤をさらに添加し用いることも可能である。
【００４３】
本発明には着色剤として、以下の有機顔料、有機染料、および、無機顔料を用いてもよい。
【００４４】
シアン系着色剤としては、銅フタロシアニン化合物およびその誘導体、アントラキノン化合物、および、塩基染料レーキ化合物が挙げられる。具体的には、以下のものが挙げられる。Ｃ．Ｉ．ピグメントブルー１、７、１５、１５：１、１５：２、１５：３、１５：４、６０、６２、および、６６。
【００４５】
マゼンタ系着色剤としては、以下のものが挙げられる。縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、および、ペリレン化合物。具体的には、以下のものが挙げられる。Ｃ．Ｉ．ピグメントレッド２、３、５、６、７、２３、４８：２、４８：３、４８：４、５７：１、８１：１、１２２、１４４、１４６、１５０、１６６、１６９、１７７、１８４、１８５、２０２、２０６、２２０、２２１、２５４、およびＣ．Ｉ．ピグメントバイオレット１９。
【００４６】
イエロー系着色剤としては、縮合アゾ化合物、イソインドリノン化合物、アントラキノン化合物、アゾ金属錯体、メチン化合物、および、アリルアミド化合物が挙げられる。具体的には、以下のものが挙げられる。Ｃ．Ｉ．ピグメントイエロー１２、１３、１４、１５、１７、６２、７４、８３、９３、９４、９５、９７、１０９、１１０、１１１、１２０、１２７、１２８、１２９、１４７、１５１、１５４、１５５、１６８、１７４、１７５、１７６、１８０、１８１、１８５、１９１、および、１９４。
【００４７】
ブラック着色剤としては、カーボンブラック、および、上記イエロー系着色剤、マゼンタ系着色剤、および、シアン系着色剤を用いて黒色に調色されたものが挙げられる。
【００４８】
これらの着色剤は、単独または混合しさらには固溶体の状態で用いることができる。本発明に用いられる着色剤は、色相角、彩度、明度、耐光性、ＯＨＰ透明性、および、トナー粒子中の分散性の点から選択される。
【００４９】
着色剤は、樹脂１００．０質量部に対して１．０質量部以上２０．０質量部以下用いることが好ましい。
【００５０】
懸濁重合法を用いてトナー粒子を得る場合には、着色剤の持つ重合阻害性や水相移行性を考慮し、重合阻害のない物質による疎水化処理を施した着色剤を用いることが好ましい。染料を疎水化処理する好ましい方法としては、あらかじめこれら染料の存在下に重合性単量体を重合せしめて着色重合体を得る方法が挙げられ、この得られた着色重合体を重合性単量体組成物に添加する。
【００５１】
また、カーボンブラックについては、上記染料と同様の疎水化処理の他、カーボンブラックの表面官能基と反応する物質（ポリオルガノシロキサン）で処理を行ってもよい。
【００５２】
また、必要に応じて荷電制御剤を用いてもよい。荷電制御剤としては、公知のものが利用でき、特に摩擦帯電スピードが速く、かつ、一定の摩擦帯電量を安定して維持できる荷電制御剤が好ましい。さらに、トナー粒子を懸濁重合法により製造する場合には、重合阻害性が低く、水系媒体への可溶化物が実質的にない荷電制御剤が特に好ましい。
【００５３】
荷電制御剤としてはトナーを負荷電性に制御するものと正荷電性に制御するものがある。トナーを負荷電性に制御するものとしては、以下のものが挙げられる。モノアゾ金属化合物、アセチルアセトン金属化合物、芳香族オキシカルボン酸、芳香族ダイカルボン酸、オキシカルボン酸およびダイカルボン酸系の金属化合物、芳香族モノおよびポリカルボン酸およびその金属塩、無水物、エステル類、ビスフェノールのようなフェノール誘導体類、尿素誘導体、含金属サリチル酸系化合物、含金属ナフトエ酸系化合物、ホウ素化合物、４級アンモニウム塩、カリックスアレーン、および、荷電制御樹脂が挙げられる。一方、トナーを正荷電性に制御する荷電制御剤としては、以下のものが挙げられる。グアニジン化合物；イミダゾール化合物；トリブチルベンジルアンモニウム−１−ヒドロキシ−４−ナフトスルフォン酸塩、テトラブチルアンモニウムテトラフルオロボレートのような４級アンモニウム塩、および、これらの類似体であるホスホニウム塩のようなオニウム塩およびこれらのレーキ顔料；トリフェニルメタン染料およびこれらのレーキ顔料（レーキ化剤としては、リンタングステン酸、リンモリブデン酸、リンタングステンモリブデン酸、タンニン酸、ラウリン酸、没食子酸、フェリシアン化物、および、フェロシアン化物）；高級脂肪酸の金属塩；荷電制御樹脂。これら荷電制御剤は、単独でまたは２種類以上組み合わせて添加してもよい。
【００５４】
これら荷電制御剤の中でも、含金属サリチル酸系化合物が好ましく、特にその金属がアルミニウムもしくはジルコニウムであるものが好ましい。
【００５５】
荷電制御剤の添加量は、樹脂１００．０質量部に対して０．０１質量部以上２０．０質量部以下であることが好ましく、より好ましくは０．５質量部以上１０．０質量部以下である。
【００５６】
また、荷電制御樹脂は、スルホン酸基、スルホン酸塩基またはスルホン酸エステル基を有する重合体または共重合体を用いることが好ましい。スルホン酸基、スルホン酸塩基またはスルホン酸エステル基を有する重合体としては、特にスルホン酸基含有アクリルアミド系モノマーまたはスルホン酸基含有メタクリルアミド系モノマーを共重合比で２質量％以上含有することが好ましい。より好ましくは５質量％以上含有することである。荷電制御樹脂は、ガラス転移温度（Ｔｇ）が３５℃以上９０℃以下、ピーク分子量（Ｍｐ）が１０，０００以上３０，０００以下、重量平均分子量（Ｍｎ）が２５，０００以上５０，０００以下であるものが好ましい。これを用いた場合、トナー粒子に求められる熱特性に影響を及ぼすことなく、好ましい摩擦帯電特性を付与することができる。さらに、荷電制御樹脂がスルホン酸基を含有しているため、着色剤の分散液中の荷電制御樹脂自身の分散性、および、着色剤の分散性が向上し、着色力、透明性、および、摩擦帯電特性をより向上させることができる。
【００５７】
水系媒体を調製するときに使用する分散安定剤としては、公知の無機化合物の分散安定剤、および、有機化合物の分散安定剤を用いることができる。無機化合物の分散安定剤としては、リン酸三カルシウム、リン酸マグネシウム、リン酸アルミニウム、リン酸亜鉛、炭酸カルシウム、炭酸マグネシウム、水酸化カルシウム、水酸化マグネシウム、水酸化アルミニウム、メタケイ酸カルシウム、硫酸カルシウム、硫酸バリウム、ベントナイト、シリカ、および、アルミナが挙げられる。一方、有機化合物の分散安定剤としては、ポリビニルアルコール、ゼラチン、メチルセルロース、メチルヒドロキシプロピルセルロース、エチルセルロース、カルボキシメチルセルロースのナトリウム塩、ポリアクリル酸およびその塩、および、デンプンが挙げられる。これら分散安定剤の使用量は、重合性単量体１００．０質量部に対して０．２質量部以上２０．０質量部以下であることが好ましい。
【００５８】
これら分散安定剤の中で、無機化合物の分散安定剤を用いる場合、市販のものをそのまま用いてもよいが、より細かい粒径の分散安定剤を得るために、水系媒体中で該無機化合物を生成させてもよい。例えば、リン酸三カルシウムの場合、高撹拌下において、リン酸ナトリウム水溶液と塩化カルシウム水溶液を混合することで得られる。
【００５９】
トナー粒子には、トナーへの各種特性を付与するために外添剤を外添してもよい。トナーの流動性を向上させるための外添剤としては、シリカ微粒子、酸化チタン微粒子、および、それらの複酸化物微粒子のような無機微粒子が挙げられる。無機微粒子の中でもシリカ微粒子および酸化チタン微粒子が好ましい。例えば、トナー粒子に、無機微粒子を外添混合してトナー粒子の表面に付着させることで、トナーを得ることができる。無機微粒子の外添方法は公知の方法を採用すればよい。例えば、三井ヘンシェルミキサ（三井三池化工機（株））を用いて混合処理を行う方法が挙げられる。
【００６０】
シリカ微粒子としては、ケイ素ハロゲン化物の蒸気相酸化により生成された乾式シリカまたはヒュームドシリカ、および、水ガラスから製造される湿式シリカが挙げられる。無機微粒子としては、表面およびシリカ微粒子の内部にあるシラノール基が少なく、またＮａ２Ｏ、ＳＯ３２−の少ない乾式シリカの方が好ましい。また、乾式シリカは、製造工程において、塩化アルミニウム、塩化チタン他のような金属ハロゲン化合物をケイ素ハロゲン化合物と共に用いることによって、シリカと他の金属酸化物の複合微粒子であってもよい。無機微粒子は、その表面を処理剤によって疎水化処理することによって、トナーの摩擦帯電量の調整、環境安定性の向上、および、高温高湿下での流動性の向上を達成することができるので、疎水化処理された無機微粒子を用いることが好ましい。トナーに外添された無機微粒子が吸湿すると、トナーの摩擦帯電量、および、流動性が低下し、現像性や転写性の低下が生じやすくなる。
【００６１】
無機微粒子を疎水化処理するための処理剤としては、未変性のシリコーンワニス、各種変性シリコーンワニス、未変性のシリコーンオイル、各種変性シリコーンオイル、シラン化合物、シランカップリング剤、その他有機ケイ素化合物、および、有機チタン化合物が挙げられる。その中でも、シリコーンオイルが好ましい。これらの処理剤は単独で用いてもまたは併用してもよい。
【００６２】
無機微粒子の添加量は、トナー粒子１００．０質量部に対して１．０質量部以上５．０質量部以下であることが好ましく、より好ましくは１．０質量部以上２．５質量部以下である。無機微粒子は、トナーに添加したときの耐久性の点から、トナー粒子の平均粒径の１／１０以下の粒径であることが好ましい。
【００６３】
本発明において、短期間でトナー中のワックスの結晶化度を上記本発明の範囲に上げるためには、二酸化炭素による曝露処理工程を行うことが好ましい。二酸化炭素による曝露処理は、以下（ｉ）または（ｉｉ）の工程である。
【００６４】
（ｉ）樹脂及びワックスを含有する処理前のトナー粒子に二酸化炭素を曝露してトナー粒子を得る工程。処理前のトナー粒子とは、上記固液分離工程後又は乾燥工程後に得られるトナー粒子を意味する。
【００６５】
（ｉｉ）樹脂及びワックスを含有するトナー粒子並びに外添剤を有する処理前のトナーに二酸化炭素を曝露してトナーを得る工程。処理前のトナーとは、外添工程後に得られるトナーを意味する。
【００６６】
なお、（ｉ）の二酸化炭素による曝露処理工程で得られたトナー粒子は、その後、外添剤を添加してもよい。
【００６７】
二酸化炭素による曝露処理を行なう処理装置は、所定の圧力、温度に調節できるものであれば、特に限定されないが、図１示す処理装置の一例に基づいて、曝露処理方法を説明する。
【００６８】
図１示す処理装置の加圧保持タンクＴａ１は、二酸化炭素が圧力調節バルブＶ２を通り外部に排出される際に、曝露処理後のトナー粒子及び曝露処理後のトナーが二酸化炭素と共にタンクＴａ１の外部に流出しないようにフィルターを備えている。また、加圧保持タンクＴａ１は、混合のために攪拌する機構を有している。
曝露処理は、まず処理前トナー粒子及び処理前トナーを所定の温度に調節されたタンクＴａ１に投入し、攪拌を行う。次にバルブＶ１を開き、二酸化炭素が保存されている容器Ｂ１から圧縮ポンプＰ１を用いて圧縮した状態の二酸化炭素をＴａ１に導入し、Ｔａ１内を所定の圧力まで昇圧する。所定の圧力に達したところで、ポンプを止め、バルブＶ１を閉じ、タンクＴａ１内を密閉状態にして所定の時間圧力保持を行う。所定の保持時間が経ったところで、バルブＶ２を開き、二酸化炭素をタンクＴａ１の外部に排出し、タンクＴａ１の圧力を大気圧まで減圧する。これらの工程を経ることによって、二酸化炭素で曝露処理されたトナー粒子またはトナーを得る。
【００６９】
曝露処理工程における二酸化炭素の温度が、１０℃以上６０℃以下であり、好ましくは１５℃以上５０℃以下である。曝露処理工程における二酸化炭素の圧力は、１．０ＭＰａ以上３．５ＭＰａ以下であり、好ましくは１．５ＭＰａ以上３．０ＭＰａ以下である。上述の温度および圧力の範囲であると、トナー同士が合一することなく、ワックスの結晶化度を短時間で高めることが可能である。
【００７０】
曝露処理工程における二酸化炭素は、単独で用いても、他のガスと混合して用いてもよい。他のガスと混合して用いる場合、二酸化炭素の分圧が１．０ＭＰａ以上３．５ＭＰａ以下であればよい。
【００７１】
二酸化炭素による曝露処理工程の時間は、５分以上１８０分以下であることが好ましい。５分以上１８０分以下であれば十分にワックスの結晶化度を高める効果が得られる。１８０分より長く処理しても、ワックスの結晶化度を高める効果が得られるが、生産性が低下しやすい。したがって、生産性という観点で１８０分以下とすることが好ましい。より好ましくは１２０分以下、さらに好ましくは６０分以下である。
以下、本発明に係る各種物性の測定方法について説明する。
【００７２】
＜トナー中のワックスの結晶化度＞
本発明におけるトナー中のワックスの結晶化度は、示差走査熱量分析装置「Ｑ１０００」（ＴＡ  Ｉｎｓｔｒｕｍｅｎｔｓ社製）を用いてＡＳＴＭ  Ｄ３４１８−８２に準じて測定する。装置検出部の温度補正はインジウムと亜鉛の融点を用い、熱量の補正についてはインジウムの融解熱を用いる。
【００７３】
具体的には、トナー及びワックス３ｍｇを精秤し、これをアルミニウム製のパンの中に入れ、リファレンスとして空のアルミニウム製のパンを用い、測定温度範囲３０〜２００℃の間で、昇温速度１０℃／ｍｉｎで測定を行う。得られたトナーのＤＳＣ曲線より、トナー中のワックスに起因する吸熱量（Ｑ１、Ｊ／ｇ）、および得られたワックスのＤＳＣ曲線よりワックス単体の吸熱量（Ｑ２、Ｊ／ｇ）を求める。得られた各々の吸熱量から下記式を用いてトナー中のワックスの結晶化度を求める。なお、Ｗ１は、トナーの全質量に対するワックスの含有比率（質量％）を示す。
結晶化度（％）＝（Ｑ１／（Ｑ２×Ｗ１））×１００
【００７４】
＜樹脂およびワックスの構造特定＞
樹脂およびワックスの構造は核磁気共鳴分光分析（１Ｈ−ＮＭＲ）［４００ＭＨｚ、ＣＤＣｌ３、室温（２５℃）］を用いて特定した。
測定装置：ＦＴ  ＮＭＲ装置  ＪＮＭ−ＥＸ４００（日本電子社製）
測定周波数：４００ＭＨｚ
パルス条件：５．０μｓ
周波数範囲：１０５００Ｈｚ
積算回数：６４回
【００７５】
＜ワックスの分子量の測定方法＞
ワックスの数平均分子量（Ｍｎ）は、磁気共鳴分光分析（１Ｈ−ＮＭＲ）［４００ＭＨｚ、ＣＤＣｌ３、室温（２５℃）］を用いて求めた。
測定装置：ＦＴ  ＮＭＲ装置  ＪＮＭ−ＥＸ４００（日本電子社製）
測定周波数：４００ＭＨｚ
パルス条件：５．０μｓ
周波数範囲：１０５００Ｈｚ
積算回数：６４回
【００７６】
＜トナー中のワックスのドメインの観察＞
トナー中のワックスのドメインは、透過型電子顕微鏡を用いてトナー断面を観察する。任意に選択したトナー１０個の平均値をもって評価する。詳細には、トナーを可視光硬化性包埋樹脂（Ｄ−８００、日新ＥＭ社製）で包埋し、超音波ウルトラミクロトーム（ＥＭ５、ライカ社製）により６０ｎｍ厚に切削し、真空染色装置（フィルジェン社製）によりＲｕ染色を行う。その後、透過型電子顕微鏡（Ｈ７５００、日立社製）により加速電圧１２０ｋＶで観察を行う。観察するトナーは、重量平均粒径から±２．０μｍ以内のものを１０個選んで撮影を行う。ワックスのドメインの個数は、１０個のトナー断面を観察して、長径５０ｎｍ以上のものをドメインとしてカウントし、それをトナー１個当たりの平均として算出し、その平均値が５個以上存在することを意味する。
【実施例】
【００７７】
以下、本発明を実施例によりさらに具体的に説明する。本発明は以下の実施例によって制限されるものではない。なお、実施例および比較例の部数および％は特に断りが無い場合、すべて質量基準である。
【００７８】
＜ワックス１〜１３＞
実施例および比較例に用いたワックス１〜１３を表１に示す。
【００７９】
【表１】
2017194534.tif 000002
【００８０】
表１中、略称は以下の化合物を意味する。ＰＥ：ペンタエリトリトール、ＤＰ：ジペンタエリトリトール、ＴＰ：トリペンタエリトリトール、ＤＧ：ジグリセリン、ＰＧ（７量体）：ポリグリセリン（７量体）。
【００８１】
＜トナー１の製造＞
温度６０℃に加温したイオン交換水１３００．０部に、リン酸三カルシウム９．０部を添加し、Ｔ．Ｋ．ホモミクサー（特殊機化工業株式会社製）を用いて、撹拌速度１５，０００ｒｐｍにて撹拌し、水系媒体を調製した。
【００８２】
また、下記の結着樹脂材料をプロペラ式攪拌装置にて撹拌速度１００ｒｐｍで撹拌しながら、混合して混合液を調製した。
・スチレン                                                          ７５．０部
・ｎ−ブチルアクリレート                                            ２０．０部
・結晶性樹脂                                                          ５．０部
（１，１０−ドデカンジオール、セバシン酸の縮合物  Ｔｍ＝８２℃、Ｍｗ＝２０，０００）
次に上記溶解液に、
・シアン着色剤（Ｃ．Ｉ．ピグメントブルー１５：３）                    ６．５部
・負荷電制御剤（ボントロンＥ−８４、オリエント化学社製）              ０．５部
・ワックス１                                                        １０．０部
を加え、その後、混合液を温度６５℃に加温した後にＴ．Ｋ．ホモミクサーにて、撹拌速度１０，０００ｒｐｍにて攪拌し、溶解、分散し、重合性単量体組成物を調整した。
【００８３】
続いて、上記水系媒体中に上記重合性単量体組成物を投入し、重合開始剤として
・パーブチルＰＶ（１０時間半減期温度５４．６℃（日本油脂製））１０．０部を加え、温度７０℃にてＴ．Ｋ．ホモミクサーを用いて、撹拌速度１５，０００ｒｐｍで２０分間攪拌し、造粒した。
【００８４】
プロペラ式攪拌装置に移して撹拌速度２００ｒｐｍで攪拌しつつ、温度８５℃で５時間、重合性単量体組成物中の重合性単量体であるスチレンおよびｎ−ブチルアクリレートを重合反応させ、トナー粒子を含むスラリーを製造した。重合反応終了後、該スラリーを冷却した。冷却されたスラリーに塩酸を加えｐＨを１．４にし、１時間撹拌することでリン酸カルシウム塩を溶解させた。その後、スラリーの１０倍の水量で洗浄し、ろ過、乾燥の後、分級によって粒子径を調整してトナー粒子を得た。トナー粒子中には、スチレン−アクリル樹脂が９５．０部、結晶性樹脂が５．０部、シアン着色剤が６．５部、ワックスが９．０部、負荷電性制御剤が０．５部含まれていた。
【００８５】
上記トナー粒子１００．０部に対して、外添剤として、シリカ微粒子に対して２０質量％のジメチルシリコーンオイルで処理された疎水性シリカ微粒子（１次粒子径：７ｎｍ、ＢＥＴ比表面積：１３０ｍ２／ｇ）１．５部を三井ヘンシェルミキサ（三井三池化工機株式会社製）で撹拌速度３０００ｒｐｍで１５分間混合して、処理前のトナー１を得た。
【００８６】
処理前のトナー１００ｇを図１に示す装置のタンクＴａ１内に投入し、内部温度２５℃に調整し、攪拌しつつ、バルブＶ１を開き、ボンベＢ１からポンプＰ１を用いて二酸化炭素（純度９９．９９％）をタンクＴａ１に導入した。バルブＶ１とバルブＶ２を調節し、タンクＴａ１内の圧力を２．５ＭＰａまで昇圧した。その後、ポンプＰ１を止め、バルブＶ１を閉じ、バルブＶ２を調節しタンク内が密閉状態になるようにして６０分間の圧力保持を行なった。その後、バルブＶ２を開き、二酸化炭素をタンクＴａ１の外部に排出し、タンクＴａ１の圧力を大気圧まで減圧し、その後、攪拌を止めた後、タンクＴａを開きトナー１を得た。得られたトナー１の物性を表２−１に示す。
【００８７】
＜トナー２の製造＞
表２−１に示すように原材料および添加部数を変更し、トナー１の製造と同様にトナー粒子を作成した。その後、外添剤を添加する処理前のトナー粒子を、トナー１の製造と同様の方法で二酸化炭素曝露処理を行った。曝露処理後のトナー粒子をトナー１の製造と同様に外添剤を添加して、トナー２を得た。得られたトナーの物性を表２−１に示す。
【００８８】
＜トナー３〜６、トナー９〜１７、トナー１９及び２０の製造＞
表２−１、２−２に示すように原材料および添加部数、製造条件を変更すること以外はトナー１と同様の製造方法でトナー３〜６、トナー９〜１７、トナー１９及び２０を得た。得られたトナーの物性を表２−１、２−２に示す。
【００８９】
＜トナー７の製造＞
−−樹脂粒子分散液の調製−−
・非晶性ポリエステル                                                  ３０．０部
（テレフタル酸：イソフタル酸：プロピレンオキサイド変性ビスフェノールＡ（２モル付加物）：エチレンオキサイド変性ビスフェノールＡ（２モル付加物）＝３０：３０：３０：１０の重縮合物、酸価１１ｍｇＫＯＨ／ｇ、Ｔｇ＝７４℃、Ｍｗ＝３１，０００、Ｍｎ＝４，０００）
・アニオン性界面活性剤（第一工業製薬（株）製：ネオゲンＳＣ）            ２．０部・イオン交換水                                                        ７８．０部
これらの材料を混合し、サンドグラインダーミルを用いて分散した。平均粒径が０．２９μｍである樹脂粒子を分散させてなる樹脂粒子分散液を調製した。
【００９０】
−−着色剤粒子分散液の調製−−
・シアン着色剤（Ｃ．Ｉ．ピグメントブルー１５：３）                    ２０．０部
・アニオン性界面活性剤（ネオゲンＳＣ）                                  ３．０部
・イオン交換水                                                        ７８．０部
これらの材料を混合し、サンドグラインダーミルを用いて分散した。この着色剤粒子分散液における粒度分布を、粒度測定装置（堀場製作所製、ＬＡ−７００）を用いて測定したところ、含まれる着色剤粒子の平均粒径は、０．２μｍであり、また１．０μｍを超える粗大粒子は観察されなかった。
【００９１】
−−離型剤粒子分散液の調製−−
・ワックス１                                                          ５０．０部
・アニオン性界面活性剤（ネオゲンＳＣ）                                  ７．０部
・イオン交換水                                                      ２００．０部
以上を９５℃に加熱して、ホモジナイザー（ＩＫＡ社製：ウルトラタラックスＴ５０）を用いて分散した後、圧力吐出型ホモジナイザーで分散処理し、平均粒径が０．５μｍである離型剤を分散させてなる離型剤粒子分散液を調製した。
【００９２】
−−結晶性樹脂分散液の調製−−
・結晶性樹脂                                                          ２５．０部
（１，１０−ドデカンジオール、セバシン酸の縮合物  Ｔｍ＝８２℃、Ｍｗ＝２０，０００）
・アニオン性界面活性剤（ネオゲンＳＣ）                                  ３．０部
・イオン交換水                                                      ２００．０部
以上を９５℃に加熱して、ホモジナイザー（ウルトラタラックスＴ５０）を用いて分散した後、圧力吐出型ホモジナイザーで分散処理し、平均粒径が０．５μｍである結晶性樹脂を分散させてなる結晶性樹脂分散液を調製した。
【００９３】
−−帯電制御粒子分散液の調製−−
・負荷電制御剤（ボントロンＥ−８４）                                    ５．０部
・アニオン性界面活性剤（ネオゲンＳＣ）                                  ３．０部
・イオン交換水                                                        ７８．０部
以上を混合し、サンドグラインダーミルを用いて分散した。この帯電制御粒子分散液１における粒度分布を、粒度測定装置（ＬＡ−７００）を用いて測定したところ、含まれる帯電制御粒子の平均粒径は、０．２μｍであり、また１．０μｍを超える粗大粒子は観察されなかった。
【００９４】
＜混合液調製＞
・樹脂粒子分散液                                                ３８０．０部
・着色剤分散液                                                    ４０．０部
・離型剤分散液                                                    ７０．０部
・結晶性樹脂分散液                                                ７０．０部
以上を、撹拌装置，冷却管，温度計を装着した１リットルのセパラブルフラスコに投入し撹拌した。この混合液を１Ｎ−水酸化カリウムを用いてｐＨ＝５．２に調整した。
【００９５】
＜凝集粒子形成＞
この混合液に凝集剤として、８％塩化ナトリウム水溶液１５０部を滴下し、撹拌しながら５５℃まで加熱した。この温度の時、帯電制御剤粒子分散液を１０部加えた。５５℃で２時間保持した後、光学顕微鏡にて観察すると平均粒径が３．３μｍである凝集粒子が形成されていることが確認された。
【００９６】
＜融着工程＞
その後、ここにアニオン製界面活性剤（ネオゲンＳＣ）３部を追加した後、撹拌を継続しながら９５℃まで加熱し、４．５時間保持した。そして、冷却後、反応生成物をろ過し、イオン交換水で十分に洗浄した後、４５℃で流動層乾燥を行い、スプレードライヤーで２００〜３００℃の気相中に分散させることにより形状を調整し、トナー粒子を得た。
得られたトナー粒子を、実施例１のトナー１の製造例と同様に外添剤を添加することにより、処理前のトナー７を得た。
【００９７】
続いて、トナー１の製造例と同様に処理前のトナーを二酸化炭素による曝露処理して、トナー７を得た。得られたトナー７の物性を表２−１に示す。
【００９８】
＜トナー８の製造＞
・ウレタン樹脂                                                        ９５．０部
（トリレンジイソシアネート、シクロヘキサンジメタノールの重縮合物、Ｍｗ＝３５，０００）
・結晶性樹脂                                                            ５．０部
（１，１０−ドデカンジオール、セバシン酸の縮合物  Ｔｍ＝８２℃、Ｍｗ＝２０，０００）                                                    
・メチルエチルケトン                                                １００．０部
・酢酸エチル                                                        １００．０部
・ワックス１                                １０．０部
・シアン着色剤（Ｃ．Ｉ．ピグメントブルー１５：３）                      ６．５部
・負荷電制御剤（ボントロンＥ−８４）                                    １．０部
上記材料を、アトライタを用いて３時間分散し、着色剤分散液を得た。
【００９９】
一方、温度６０℃に加温したイオン交換水３０００．０部にリン酸カルシウム２７．０部を添加し、Ｔ．Ｋ．ホモミクサーを用いて、撹拌速度１０，０００ｒｐｍにて撹拌し、水系媒体を調製した。上記水系媒体へ上記着色剤分散液を投入し、温度６５℃、Ｎ２雰囲気下において、Ｔ．Ｋ．ホモミクサーにて撹拌速度１２，０００ｒｐｍで１５分間撹拌し、着色剤粒子を造粒した。その後、Ｔ．Ｋ．ホモミクサーから通常のプロペラ撹拌装置に変更し、撹拌装置の撹拌速度を１５０ｒｐｍに維持し、内温を温度９５℃に昇温して３時間保持して分散液から溶剤を除去し、トナー粒子の分散液を調製した。
【０１００】
得られたトナー粒子の分散液に塩酸を加えｐＨを１．４にし、１時間撹拌することでリン酸カルシウム塩を溶解させた。上記分散液を加圧ろ過器にて、ろ過・洗浄をしてトナー凝集物を得た。その後、トナー凝集物を破砕、乾燥してトナー粒子を得た。
【０１０１】
得られたトナー粒子をトナー１の製造例と同様に外添剤を添加することによって、処理前のトナー８を得た。
【０１０２】
続いて、トナー１の製造例と同様に処理前のトナーを二酸化炭素による曝露処理して、トナー８を得た。得られたトナー８の物性を表２−１に示す。
【０１０３】
＜トナー１８の製造＞
温度６０℃に加温したイオン交換水１３００．０部に、リン酸三カルシウム９．０部を添加し、Ｔ．Ｋ．ホモミクサーを用いて、撹拌速度１５，０００ｒｐｍにて撹拌し、水系媒体を調製した。
【０１０４】
また、下記の結着樹脂材料をプロペラ式攪拌装置にて撹拌速度１００ｒｐｍで撹拌しながら、混合して混合液を調製した。
・スチレン                                                          ７５．０部
・ｎ−ブチルアクリレート                                            ２０．０部
・結晶性樹脂                                                          ５．０部
（１，１０−ドデカンジオール、セバシン酸の縮合物  Ｔｍ＝８２℃、Ｍｗ＝２０，０００）                                                    
次に上記溶解液に、
・シアン着色剤（Ｃ．Ｉ．ピグメントブルー１５：３）                    ６．５部
・負荷電制御剤（ボントロンＥ−８４）                                  ０．５部
・ワックス１                                                        １０．０部
を加え、その後、混合液を温度６５℃に加温した後にＴ．Ｋ．ホモミクサーにて、撹拌速度１０，０００ｒｐｍにて攪拌し、溶解、分散し、重合性単量体組成物を調整した。
続いて、上記水系媒体中に上記重合性単量体組成物を投入し、重合開始剤として
・パーブチルＰＶ（１０時間半減期温度５４．６℃（日本油脂製））１０．０部を加え、温度７０℃にてＴ．Ｋ．ホモミクサーを用いて、撹拌速度１５，０００ｒｐｍで２０分間攪拌し、造粒した。
【０１０５】
プロペラ式攪拌装置に移して撹拌速度２００ｒｐｍで攪拌しつつ、温度８５℃で５時間、重合性単量体組成物中の重合性単量体であるスチレンおよびｎ−ブチルアクリレートを重合反応させ、トナー粒子を含むスラリーを製造した。重合反応終了後、該スラリーを５０℃まで冷却し２週間保持しアニールした。その後、室温まで冷却し塩酸を加え１時間撹拌することでリン酸カルシウム塩を溶解させた。その後、スラリーの１０倍の水量で洗浄し、ろ過、乾燥の後、分級によって粒子径を調整してトナー粒子を得た。
【０１０６】
得られたトナー粒子を、トナー１の製造例と同様に外添剤を添加することにより、トナー１８を得た。得られたトナー１８の物性を表２−２に示す。
【０１０７】
＜トナー２１の製造＞
トナー１の製造において、二酸化炭素による曝露処理を行わなかった以外は、トナー１の製造例と同様にしてトナー２１を得た。得られたトナー２１の物性を表２−２に示す
【０１０８】
＜トナー２２の製造＞
トナー７の製造において、二酸化炭素による曝露処理を行わなかった以外は、トナー７の製造例と同様にしてトナー２２を得た。得られたトナー２２の物性を表２−２に示す
【０１０９】
＜トナー２３の製造＞
トナー８の製造において、樹脂を非晶性ポリエステルに変更し、さらに二酸化炭素による曝露処理を行わなかった以外は、トナー８の製造例と同様にしてトナー２３を得た。得られたトナー２３の物性を表２−２に示す。
【０１１０】
【表２−１】
2017194534.tif 000003
【０１１１】
【表２−２】
2017194534.tif 000004
【０１１２】
表２−１および２−２中、略称は以下の化合物を意味する。「ＳｔＢＡ」スチレン：ｎ−ＢＡ共重合体、「非晶性ＰＥＳ」テレフタル酸：イソフタル酸：プロピレンオキサイド変性ビスフェノールＡ（２モル付加物）：エチレンオキサイド変性ビスフェノールＡ（２モル付加物）の重縮合物、「非晶性ＰＵ」トリレンジイソシアネート：シクロヘキサンジメタノールの重縮合物、「結晶性ＰＥＳ」１，１０−ドデカンジオール：セバシン酸の縮合物。
【０１１３】
＜画像評価＞
画像評価は、市販のカラーレーザープリンタ〔ＨＰ  Ｃｏｌｏｒ  ＬａｓｅｒＪｅｔ  ３５２５ｄｎ］を一部改造して評価を行った。改造は一色のプロセスカートリッジだけの装着でも作動するよう改良した。また、定着器を任意の温度に変更できるように改造した。
【０１１４】
このカラーレーザープリンタに搭載されていたブラックトナー用のプロセスカートリッジから中に入っているトナーを抜き取り、エアーブローにて内部を清掃した。その後、プロセスカートリッジに各トナー（３００ｇ）を導入し、トナーを詰め替えたプロセスカートリッジをカラーレーザープリンタに装着し、以下の画像評価を行った。具体的な画像評価項目は下記の通りである。
【０１１５】
〔低温定着性〕
転写材にベタ画像（トナーの載り量：０．９ｍｇ／ｃｍ２）を、定着温度を変えてプリントし、下記の基準で評価した。なお、定着温度は定着ローラー表面を非接触の温度計を用いて測定した値である。転写材は、ＬＥＴＴＥＲサイズの普通紙（ＸＥＲＯＸ  ４２００、ＸＥＲＯＸ社製、７５ｇ／ｍ２）を用いた。
【０１１６】
（評価基準）
Ａ：１２０℃でオフセットせず
Ｂ：１２０℃でオフセット発生
Ｃ：１３０℃でオフセット発生
Ｄ：１４０℃でオフセット発生
【０１１７】
〔高温定着性〕
転写材にハーフトーン（トナーの載り量：０．３ｍｇ／ｃｍ２）画像を、定着温度を変えて（１９０〜２２０℃）プリントし、下記の基準で評価した。なお、定着温度は定着ローラー表面を非接触の温度計を用いて測定した値である。転写材は、普通紙（ＬＥＴＴＥＲサイズのＸＥＲＯＸ  ４２００用紙）を用いた。
Ａ：２１０℃でオフセットせず
Ｂ：２１０℃でオフセット発生
Ｃ：２００℃でオフセット発生
Ｄ：１９０℃でオフセット発生
【０１１８】
〔帯電リーク画像弊害（カブリ）〕
高温高湿環境下（温度３３℃／湿度８５％ＲＨ）において、横線で１％の印字率の画像を３５０００枚プリントアウト試験終了後、４８時間放置した。さらに１枚プリントアウトした画像の非画像部の反射率（％）を「ＲＥＦＬＥＣＴＯＭＥＴＥＲ  ＭＯＤＥＬ  ＴＣ−６ＤＳ」（東京電色社製）で測定した。得られた反射率を、同様にして測定した未使用のプリントアウト用紙（標準紙）の反射率（％）から差し引いた数値（％）を用いて評価した。数値が小さい程、画像カブリが抑制されていることになる。評価は、グロス紙モードで、普通紙（ＨＰ  Ｂｒｏｃｈｕｒｅ  Ｐａｐｅｒ  ２００ｇ  ，  Ｇｌｏｓｓｙ、ＨＰ社製、２００ｇ／ｍ２）を用いて行った。
【０１１９】
（評価基準）
Ａ：０．５％未満
Ｂ：０．５％以上１．５％未満
Ｃ：１．５％以上３．０％未満
Ｄ：３．０％以上
【０１２０】
〔スジ（耐久性）〕
低温低湿環境下（温度１５℃／湿度１０％ＲＨ）、において、横線で１％の印字率の画像を３００００枚プリントアウトした。その後、ＬＥＴＴＥＲサイズのＸＥＲＯＸ  ４２００用紙にハーフトーン（トナーの載り量：０．３ｍｇ／ｃｍ２）の画像をプリントアウトし、ハーフトーン画像における排紙方向の縦スジの有無について観察し、以下のように耐久性を評価した。
【０１２１】
（評価基準）
Ａ：未発生
Ｂ：ハーフトーン部の画像上に排紙方向の縦スジが１カ所以上３カ所以下発生
Ｃ：ハーフトーン部の画像上に排紙方向の縦スジが４カ所以上６カ所以下発生
Ｄ：ハーフトーン部の画像上に排紙方向の縦スジが７カ所以上発生、あるいは、幅０．５ｍｍ以上発生
【０１２２】
〔ブロッキング（保存性）〕
各トナー５ｇを５０ｃｃ樹脂製カップに取り、温度６０℃／湿度１０％ＲＨで３日間放置し、凝集塊の有無を調べ、下記の基準で評価した。
【０１２３】
（評価基準）
Ａ：凝集塊発生せず
Ｂ：軽微な凝集塊が発生、軽く指で押すと崩れる
Ｃ：凝集塊が発生、軽く指で押しても崩れない
Ｄ：完全に凝集
【０１２４】
〔実施例１〜１８〕
実施例１〜１８では、トナーとして、トナー１〜１８をそれぞれ用いて上記評価を行った。その評価結果を表３に示す。
【０１２５】
〔比較例１〜５〕
比較例１〜５では、トナーとしてトナー１９〜２３をそれぞれ用いて上記評価を行った。その評価結果を表３に示す。
【０１２６】
【表３】
2017194534.tif 000005
【図１】
2017194534.tif 000006